(57)【要約】【課題】  膨らみ感に優れた織編物を形成できるセルロース１００％の先染め糸条を提供する。【解決手段】  セルロースフィラメントからなり、伸縮伸長率が３％以上であることを特徴とする先染め糸条。【選択図】      なし【特許請求の範囲】
【請求項１】
セルロースフィラメントからなり、伸縮伸長率が３％以上であることを特徴とする先染め糸条。
【請求項２】
先染めする前のセルロースフィラメントが、沸水処理後の伸縮伸長率（ＳＢ）が４％以上、沸水処理前の伸縮伸長率（Ｓ０）との比（ＳＢ／Ｓ０）が０．５以上である高捲縮仮撚加工糸であることを特徴とする請求項１記載の先染め糸条。
【請求項３】
巻き密度０．２〜０．３ｇ／ｃｍ3でチーズ染色してなる請求項１または２記載の先染め糸条。
【請求項４】
請求項１〜３のいずれかに記載の先染め糸条が少なくとも一部に用いられていることを特徴とする織編物。
【発明の詳細な説明】
【技術分野】
【０００１】
本発明は、セルロースフィラメントからなる先染め糸条に関するものである。
【背景技術】
【０００２】
セルロースフィラメントは、発色性に優れて鮮明な色彩を呈し、独特の風合いを有するため、婦人のアウター衣料に幅広く供されている。横編セーターなど嵩高性の要求される用途では、セルロースフィラメントの嵩高加工としては、仮撚加工、デニット加工等が挙げられる。
【０００３】
しかしながら、通常の仮撚加工等の糸加工によって捲縮を付与したセルロースフィラメントを用いた先染め糸条では、伸縮伸長率が十分とは言えず、織編物にした場合に、反染めによって得られた織編物に比べて、膨らみ感に劣る織編物しか得られていない。また、先染めをした後に仮撚等で捲縮を付与した糸条では、トルクが強く残り、織編地が斜行したりカールしたりしてしまい、品位の悪いものとなってしまう。そのため、膨らみ感を得ることが出来るような、伸縮伸長率の高い先染め糸条が要望されている。
【発明の開示】
【発明が解決しようとする課題】
【０００４】
本発明の目的は、膨らみ感に優れた織編物を形成することができるセルロースフィラメント１００％の先染め糸条を提供することにある。
【課題を解決するための手段】
【０００５】
本発明者らは、前記課題を解決するために鋭意検討した結果、本発明に到達したものである。
すなわち、本発明は下記の通りである。
（１）セルロースフィラメントからなり、伸縮伸長率が３％以上であることを特徴とする先染め糸条。
【０００６】
（２）先染めする前のセルロースフィラメントが、沸水処理後の伸縮伸長率（ＳＢ）が４％以上、沸水処理前の伸縮伸長率（Ｓ０）との比（ＳＢ／Ｓ０）が０．５以上である高捲縮仮撚加工糸であることを特徴とする上記１記載の先染め糸条。
（３）巻き密度０．２〜０．３ｇ／ｃｍ3でチーズ染色してなる上記１または２記載の先染め糸条。
（４）上記１〜３のいずれかに記載の先染め糸条が少なくとも一部に用いられていることを特徴とする織編物。
【０００７】
以下、本発明について詳細に説明する。
本発明において、セルロースフィラメントとしては、例えば、キュプラアンモニウムレーヨン、ビスコースレーヨンなどの再生セルロース繊維、ポリノジック、精製セルロース系繊維等、セルロース繊維のフィラメントであればよい。
セルロースフィラメントの繊度は、希望に応じて適宜選定すれば良く、例えば、単糸繊度は０．８〜５．５ｄｔｅｘが好ましく、トータル繊度は５５〜３３０ｄｔｅｘ程度が好ましい。また、フィラメント数は２０〜１２０本が好ましい。
【０００８】
本発明の先染め糸条は、伸縮伸長率が３％以上であり、好ましくは５〜５０％、更に好ましくは１０〜４０％である。伸縮伸長率がこの範囲であると、膨らみ感に優れた織編物が得られる。
【０００９】
このような糸条は、先染めをする前に捲縮を付与されていることが好ましく、仮撚加工、押し込み加工、ニットデニット加工等で捲縮を付与したものが例示される。具体的には、特開２００２−３２７３４３号公報に開示されているような高捲縮仮撚加工糸がある。
なお、ここで云う伸縮伸長率は、ＪＩＳ−Ｌ−１０９０伸縮性試験法（Ａ法）に準じて測定される。
【００１０】
本発明の先染め糸条は、先染めする前のセルロースフィラメントとして、沸水処理後の伸縮伸長率（ＳＢ）が４％以上、沸水処理前の伸縮伸長率（Ｓ０）との比（ＳＢ／Ｓ０）が０．５以上である高捲縮仮撚加工糸のセルロースフィラメントを用いることが好ましい。このようなセルロースフィラメントを先染めすることにより、本発明の目的がいっそう効果的に達成される。
【００１１】
本発明の先染め糸条は、沸水収縮率が、好ましくは４％以下であり、より好ましくは３％以下、特に好ましくは２％以下である。沸水収縮率が４％以下であれば、織編物の生機性量と仕上げ性量の変化が殆どないので加工管理がし易く、織編物の洗濯による収縮や伸びが殆どないので寸法安定性に優れた製品が得られる。なお、沸水収縮率は、ＪＩＳ−Ｌ−１０１３の熱水収縮率測定Ｂ法に準拠し、熱水温度を１００℃として測定した値である。
【００１２】
本発明の先染め糸条を得るためには、いわゆるチーズ染色又はカセ染めによって糸染めすることが好ましい。
【００１３】
チーズ染色の場合について以下に説明する。
チーズ染色時の、チーズの巻き密度は０．１〜０．５ｇ／ｃｍ3が好ましい。巻き密度が０．１ｇ／ｃｍ3以上であると、チーズの形態が安定で、チーズ染色機にセットして染色する場合、形態が崩れることがなく、糸条の弛緩が均一になり、均一な染色液の通液が行われて均一に染色される。また、巻き密度が０．５ｇ／ｃｍ3以下であると、精練、染色中に糸条が熱収縮してもチーズの巻き密度が高くなりすぎることがないので、染色液の通液性が良好で、チーズの内外層での染着斑が生じず、沸水収縮率が高くなりすぎることがない。
【００１４】
チーズワインダーは、プレシジョンワインダーが巻き密度を低くできるので好ましい。この様なチーズワインダーの代表例は、神津製作所社製のＳＳＰ−ＭＶやＳＣＨＡＲＥＲ  ＳＣＨＷＥＩＴＥＲ  ＭＥＴＴＬＥＲ  ＡＧ社製のＰＷ１−Ｗ等が挙げられる。また、プレシジョンワインダーの中でも、チーズワインド時の糸速をほぼ一定にできるタイプが、ワインド時のテンション変動を抑え、チーズ内外の巻き密度を均一にでき、チーズ内外における先染め糸条の物性差を軽減できるので好ましい。
【００１５】
特に、チーズ染色時の巻き密度を０．２〜０．３ｇ／ｃｍ3とすることにより、先染め糸条の伸縮伸長率が３％以上を達成できるので好ましい。上記範囲の巻き密度を達成するためには、チーズワインダーの巻取りテンション、巻取り速度、ワインド数、接圧を適宜調整すれば良い。例えば、巻取りテンションは２ｇ以下、巻取り速度５０〜５００ｍ／分、ワインド数は０．８〜４．０、接圧は初期３０〜１００ｇとし、最終０〜７０ｇ程度に設定すればよい。ワインド数は設定によりリボン巻が生じる場合がある。リボン巻が発生すると染色斑が生じるのでので、発生しない様にワインド数を設定することが好ましい。
【００１６】
チーズの染色は、一般に使用されているチーズ染色機を使用することができる。精練は、通常行われている様に、原糸油剤等が洗浄される条件であれば良く、例えば、ノニオン系界面活性剤、炭酸ソーダ等の存在下で５０〜９０℃、１０〜３０分間行うことが好ましい。
染色するためには、セルロース繊維の場合に一般に行われているような、直接染料または反応染料を用いて染色する方法を採用すれば良い。
【００１７】
本発明においては、糸条の編立性、柔軟性を向上させるために、一般に市販されているオイリング油剤等を、チーズ形態や糸条の形態で付与してもよい。
コーン巻きは一般的な巻取機（ワインダー）を用いて行えばよいが、ワインダーにはクイックトラバース方式のものを用いることが好ましい。チーズからの解舒方向は、一般的に行われる方法を採用すれば良いが、巻き密度０．２５ｇ／ｃｍ3以下の場合、タテ方向では糸が解舒できない場合があり、マンドルリール等を使用してチーズを回転させながらヨコ方向に糸を解舒しながらコーン巻を行えばよい。
【００１８】
次に、カセ染色の場合について以下に説明する。
カセ染色は、一般に行われている工程を採用すればよく、一般的には、カセ取り→前処理→精練→染色→脱水→乾燥→コーン巻きの工程で行われる。
【００１９】
カセ取りとしては、一般的なカセ取り機を使用することができ、カセ長１〜３ｍで５０ｇ〜２ｋｇのカセを作成するのが好ましい。また、カセ取り時の綾角度は５〜３０度とし、ひびろは３ヶ所３割以上とすることが、コーンへのリワインド性を向上できるので好ましい。前処理として、カセをリラックスさせるには、熱風乾燥機、カセ連続熱処理機等を用いて、好ましくは５０〜１００℃、より好ましくは６０〜９０℃で５〜３０分の乾熱処理を行えば良い。また、オートクレーブ、スチームセッター、スチームボックス等を用いて、好ましくは６０〜１３０℃、より好ましくは８０〜１１０℃で５〜３０分間の蒸気処理を行えば良い。
【００２０】
精練、染色は、回転バック染色機、噴射式染色機、パッケージ染色機等から適宜選定して使用すればよい。
精練は、通常行われている様に、原糸油剤等が洗浄される条件であれば良く、例えば、ノニオン系界面活性剤、炭酸ソーダ等の存在下で５０〜９０℃、１０〜３０分間行えば良い。
【００２１】
繊維を染色するためには、セルロース繊維の場合に一般に行われているような、直接染料または反応性染料を用いて染色する方法を採用すれば良い。脱水、乾燥工程は常法にしたがって行えばよい。
コーン巻きとしては、一般的な巻取機を用いてワインドすればよいが、カセからの巻取張力が安定しないと、織編物にしたときに経筋や緯段が発生する場合があり、カセからコーン巻きした後に再度コーンにリワインドしたり、巻取張力のコントロールができる様に送出ローラーのついた巻取機でコーンワインドすることが好ましい。
【００２２】
更に、糸条の編立性、柔軟性を向上させるために、一般に市販されているオイリング油剤等を、カセ形態やコーン巻き時に付与してもよい。
本発明の先染め糸条を得るためには、チーズ染色やカセ染色以外にも、ニットデニット加工において、染色後にデニットすることによっても本発明の目的を達成できる。
【００２３】
以下に、ニットデニット加工により先染め糸条を得る方法について説明する。
ニットデニットとは、染色する前の糸条で編地を作成し、編地の状態で熱セット（省略しても構わない）、染色を行った後に、解編（デニット）して、染色された糸条を得る方法である。ニットデニットで編地を作成する場合、編機としてはシングル編機が好ましく、ゲージは１０〜４２ゲージが好ましく、より好ましくは１８〜３８ゲージである。１０〜４２ゲージであると、本発明における伸縮伸長率を達成することが容易であり、また、糸切れの発生がなく、編地を作成することができる。
【００２４】
編機の釜径としては、直径５．０５〜２０．３２ｃｍ（２〜８インチ）が好ましく、より好ましくは７．６２〜１２．７ｃｍ（３〜５インチ）である。釜径が５．０５〜２０．３２ｃｍであると、必要量を編み立てるのに長時間を要することがないので経済的であり、また、デニット時に糸切れが少ない。なお、編み立て時の度目については、特に限定されるものではなく、目的とする伸縮伸長率とデニットでの解舒が可能な範囲で任意に調整すればよい。通常、編下ろしした編地のコース／ウエールの値が０．６〜１．８の範囲内となるようにすればよい。なお、コース、ウエールの値は、ＪＩＳ−Ｌ−１０１８の密度の測定に準拠して測定した値である。
【００２５】
ニットデニットでの熱セットとしては、乾熱セット、スチーム等による湿熱セット、熱水中の液セットのいかなる方法でもよく、更には、これらを組み合わせた方法を採用することもでき、ニットループの形状を固定できる方法であれば良い。処理温度は、乾熱の場合８０〜２１０℃が好ましく、湿熱の場合６０〜１５０℃が好ましく、液セットの場合６０〜１４０℃で行うことが好ましい。また、処理時間は５秒〜１２０分の範囲で適宜選定すればよい。
【００２６】
ニットデニット加工では、作成した編地を染色する。染色するための装置としては、特に限定されるものではなく、通常、染色等に用いられているパッケージ染色機、液流染色機、ビーム染色機、ジッカー染色機、ドラム染色機等を使用すればよいが、パッケージ染色機を用い、ドーナツ型キャリヤや多段キャリヤ等に充填密度０．０５〜０．６ｇ/ｃｍ3で詰め込み染色する方法が、染色時に編地同士が擦れ合って単糸等が切れることがなく、編地のデニットが容易となり、また、捲縮の均一性にも優れたものとなるので好ましい。パッケージ染色機を用いる場合には、編地の収縮が大きすぎると染色斑等が発生する場合があるので、予め極力張力を掛けない状態で乾熱、湿熱、液セット等で編地の収縮を十分抑えておくことが好ましい。
【００２７】
本発明では、編地のデニット時の解舒性や先染糸の製織、製編性を向上するために、編地の形態で、一般に市販されているオイリング油剤等を付与してもよい。
デニット後のコーン巻き等については、常法に従って行えばよいが、ワインダーとしては、クイックトラバース方式のものを用いることが好ましい。
【００２８】
更に、チーズやカセ染色工程での取扱性を向上させるために、１本もしくは２本以上を合わせて、更に、撚糸（追撚）を、好ましくは５０〜３０００Ｔ／ｍ、より好ましくは５０〜１５００Ｔ／ｍ、更に好ましくは５０〜７００Ｔ／ｍの撚数で行ってもよい。追撚を上記の範囲で行うことにより、糸条同士の絡み合いが殆ど無く、特に、カセ染色を行う場合には、染色されたカセからコーン巻きする工程での糸切れが軽減されるので好ましい。撚糸装置としては、特に限定されるものではなく、イタリー撚糸機、リング撚糸機、ダブルツイスター等を使用することができる。
【００２９】
また、合撚する場合の合糸数、撚数、撚糸方向については、特に限定されるものではないが、諸撚糸の様に下撚りと上撚りを行う場合には、合撚糸の残留トルクが残らないように撚バランスをとることが好ましく、例えば、２子撚糸の場合、下撚り回数１に対して上撚り回数を０．６〜０．８倍として、できるだけ撚りビリが発生しない様にするのが好ましい。
【００３０】
本発明の先染め糸条は、結び目等がない少なくとも５００ｍ以上の連続した糸条であることが好ましく、より好ましくは１０００ｍ以上である。このような糸条であると、織編物にする場合に製織、製編で糸切れ等のトラブルがなく、欠点のない生地が得られる。
【００３１】
本発明の先染め糸条のパッケージは、巻硬度が３０〜８０度であることが好ましく、更に好ましくは４０〜７０度である。この範囲内であれば、織編物等への使用時に解舒性が良好となる。巻硬度が低すぎると、解舒性が不良となり、織編物等の生産性が劣る。一方、巻硬度が高すぎると、巻取り時の張力を高く設定しなければならず、糸切れが多発し、巻取りが困難となるばかりか、紙管が巻張力に耐え切れず変形し、解舒性不良となる場合がある。
【００３２】
なお、巻硬度は、ＪＩＳ−Ｋ−６３０１加硫ゴム物理試験方法に準拠し、スプリング式硬さ試験機（高分子計器株式会社のアスカーゴム硬度計Ｃ型）を用いて測定した。巻取ったパッケージの中央部２ヵ所、両端部各２ヵ所の合計６ヵ所の硬度を測定し、平均値を求めた。
【００３３】
先染め糸条のパッケージは、一般的に用いられている巻取り機（ワインダー）を使用すればよいが、クイックトラバース方式のワインダーは、パッケージの経時変化を抑えられるので好ましい。パッケージを形成するための芯材は、特に限定されるものではなく、紙、プラスチック製等の平行チーズ、コーン等を芯材として使用すれば良い。また、巻形状も特に限定されるものではなく、チーズ状、パイナップル状等に巻き取ればよい。
【００３４】
例えば、巻硬度３０〜７０度のパッケージを作成する方法としては、クイックトラバース方式のワインダーを使用して、平均巻取り張力０．０１ｃＮ／ｄｔｅｘ〜０．２２ｃＮ／ｄｔｅｘ以下でコーンに巻き取ればよい。なお、パッケージの巻硬度が高くなるにつれて、パッケージから解舒した直後の先染め糸条の捲縮が低くなる場合があり、織編物等に使用した場合、生地の伸びが不十分となる場合がある。このような場合、生地を８０〜１３０℃程度で熱リラックス処理（乾熱、湿熱、スチーム）することにより、パッケージに巻かれた状態で一時的に延ばされた捲縮が再び発現され、生地の伸びを高められるので好ましい。
【００３５】
本発明の先染め糸条は、織物（タフタ、ツイル、サテン並びに各種の変化組織）や編物（経編、丸編、横編、パンスト編等）に使用することができ、また、カーペットの表面（立毛部）にも使用することができる。特に、横編み用の糸として用いると、横編地をホフマンプレス仕上げでセットすることが容易になるという利点がある。
編物の組織としては、天竺、天竺かのこ、ゴム、パール、両面、ポンチローマ、ミラノリブ及びこれら変化組織等が挙げられ、製品の目的に応じて適宜選定すればよい。
【００３６】
また、本発明の先染め糸条は、横編（セーター等）、丸編・織物（アウター、インナー等）、レース、口ゴムや襟部用の付属品、製紐、モール糸、細幅テープ（織物、経編、横編）、靴下、サポーター、パンスト、タイツ、パイル織編物（アウター、カーシート、モケット等）、カーペット等に使用することが出来る。
【発明の効果】
【００３７】
本発明の先染め糸条は、セルロース１００％の先染め糸条であり、膨らみ感に優れた織編物を得ることができる。
【発明を実施するための最良の形態】
【００３８】
以下、実施例を挙げて本発明をさらに説明するが、本発明は実施例のみに限定されるものではない。
【００３９】
なお、測定方法、評価方法等は下記の通りである。
（１）伸縮伸長率、伸縮弾性率
ＪＩＳ−Ｌ−１０９０  合成繊維フィラメントかさ高加工糸試験方法の伸縮性試験方法：Ａ法に準じて測定を行い、伸縮伸長率（％）、伸縮弾性率（％）を算出し、１０回の平均値を求めた。
【００４０】
（２）強伸度特性
東洋ボールドウィン社製テンシロンを用い、試料長２０ｃｍ、引張速度２０ｃｍ／分の条件で、引張強度（ｃＮ／ｄｔｅｘ）、引張伸度（％）を測定した。
また、応力−歪み曲線から０．８８２６ｃＮ／ｄｔｅｘ荷重下での伸び（％）を測定した。
【００４１】
（３）横編地の膨らみ感
繊維の研究に従事する１０人の検査員によって手触りによる官能検査を行い、下記のランク付けを行った。
○：膨らみ感がある。
△：やや膨らみ感がある。
×：膨らみ感が無い。
【００４２】
［実施例１］
キュプラアンモニウムレーヨンフィラメント１６７ｄｔｅｘ／７０ｆ（旭化成せんい（株）製）を用い、仮撚加工機（石川製作所製：ＩＶＦ−３３８、加撚機構はピン方式、接触式ヒーター、ヒーター長１１５ｃｍ）の条件を、加工速度１００ｍ／分、スピンドル回転数１９００００ｒｐｍ、仮撚数１９００ｔ／ｍ（Ｚ撚）、第１フィード率０％、ＴＵフィード率３％に設定した。
【００４３】
クリールから供給された糸に２．９ｃＮ／糸の張力を掛け、第１ヒーター前にて、水中を走行させる浸漬法で水分を付与した後、鋭角のセラミック板に接触させて付着水を除去し、次いで、４個の回転ローラー間をちどりに通過させて、糸に水分を浸透させる方法で、絶乾水分率が６０％の供給糸を作り、この糸について、第１ヒーター温度２５０℃にて仮撚加工を行った。
【００４４】
得られた仮撚糸を、神津社製のソフトワインダーを用い、紙管径６９ｍｍの染色チューブに、巻き密度０．２６ｇ／ｃｍ3で１ｋｇ巻きした。このチーズをチーズ染色機（日阪製作所（株）製、小型チーズ染色機）にセットし、１ｇ／リットルのスコアロールＦＣ-２５０（花王社製）を添加して、流量４０リットル／分で、常温から２℃／分の昇温速度で６０℃まで昇温し、６０℃で１０分間精練を行った。
【００４５】
精練後、脱水、水洗を行い，反応染料（Ｓｕｍｉｆｉｘ  Ｓｕｐｒａ  Ｂｌｕｅ  ＢＲＦ）１％ｏｍｆ、芒硝５０ｇ／リットル、炭酸ナトリウム１５ｇ／リットルの染液を用い、流量４０リットル／分で、イン−アウトで染液を循環し、昇温速度２℃／分で９０℃まで昇温し、９０℃で３０分間染色を行った。染色後、脱水、水洗を行い、シリコーン系柔軟剤（ロンサイズＮ−９０、一方社（株）製）を１％ｏｍｆ添加し、５０℃で２０分間オイリング処理を行った。脱水、乾燥後、石川製作所（株）社製のワインダーでコーンに巻硬度６０度でワインドを行って先染め糸条を得た。
【００４６】
得られた先染め糸条は、チーズの内外層での均染性に優れており、表１に示すような物性であった。
横編機（コッポ（株）製、１４ゲージ）を用いて、上記で得た先染め糸条を２本引き揃え、２４コース、２０ウエルの天竺組織の横編地を作成し、ホフマンプレス機（神戸電気工業（株）製、神戸プレス）にてスチーム仕上げを行い、横編地を得た。
先染め糸条からなるコーンの解舒性は良好で、横編地は、緯段の発生もないものであった。得られた横編地は、表１に示す通り、膨らみ感に優れたものであった。
【００４７】
［比較例１］
キュプラアンモニウムレーヨンフィラメント１６７ｄｔｅｘ／７０ｆ（旭化成せんい（株）製）を用い、仮撚加工機（石川製作所製：ＩＶＦ−３３８、加撚機構はピン方式、接触式ヒーター、ヒーター長１１５ｃｍ）の条件を、加工速度１００ｍ／分、スピンドル回転数１９００００ｒｐｍ、仮撚数１９００ｔ／ｍ（Ｚ撚）、第１フィード率０％、ＴＵフィード率３％、第１ヒーター温度２５０℃にして仮撚加工を行った。
【００４８】
得られた仮撚糸を、実施例１と同様にチーズ染色し、先染め糸条を得た。得られた糸条の物性を表１に示す。
この先染め糸条を用いて、実施例１と同様にして横編地を得た。得られた横編地は、表１に示す通り、膨らみ感の無いものであった。
【００４９】
［実施例２］
キュプラアンモニウムレーヨンフィラメント１６７ｄｔｅｘ／７０ｆ（旭化成せんい（株）製）を用い、実施例１と同様に仮撚加工して得られた仮撚糸を、石川製作所社製のカセ上げ機を用い、カセ長１８０ｃｍ、ひびろは３ケ所３割とし、巻き量２５０ｇのカセを作成した。
このカセをパッケージ染色機（日阪製作所（株）製）に詰め込みセットし、１ｇ／リットルのスコアロールＦＣ-２５０（花王社製）を用い、６０℃で１０分間精練を行った。
【００５０】
精練後、脱水、水洗を行い、反応染料（Ｓｕｍｉｆｉｘ  Ｓｕｐｒａ  Ｂｌｕｅ  ＢＲＦ）１％ｏｍｆ、芒硝５０ｇ／リットル、炭酸ナトリウム１５ｇ／リットルの染液を用い、昇温速度２℃／分で９０℃まで昇温し、９０℃で３０分間染色を行った。染色後、脱水、水洗を行い、シリコーン系柔軟剤（ロンサイズＮ−９０、一方社（株）製）を１％ｏｍｆ添加し、５０℃で２０分間オイリング処理を行った。
【００５１】
脱水後、乾燥したカセを、ワインダーにて、巻硬度６０℃でコーンに巻き上げて先染め糸条を得た。得られた先染め糸条の物性を表１に示す。
横編機（コッポ（株）製、１４ゲージ）を用いて、上記で得た先染め糸条を２本引き揃え、天竺組織の横編地を作成し、ホフマンプレス機（神戸電気工業（株）製、神戸プレス）にてスチーム仕上げを行って横編地を得た。
先染め糸条からなるコーンの解舒性は良好で、横編地は、緯段の発生もないものであった。得られた横編地は、表１に示すように、膨らみ感に優れたものであった。
【００５２】
［比較例２］
キュプラアンモニウムレーヨンフィラメント１６７ｄｔｅｘ／７０ｆ（旭化成せんい（株）製）を用い、比較例１と同様に仮撚加工して得られた仮撚糸を用い、実施例２と同様にして、先染め糸条を得た。得られた先染め糸条の物性を表１に示す。
得られた先染め糸条を用いて実施例２と同様にして横編地を得た。得られた横編地は、表１に示すように、膨らみ感に欠けるものであった。
【００５３】
［実施例３］
キュプラアンモニウムレーヨンフィラメント８４ｄｔｅｘ／４５ｆ（旭化成せんい（株）製）を用い、仮撚加工機（石川製作所製：ＩＶＦ−３３８、加撚機構はピン方式、接触式ヒーター、ヒーター長１１５ｃｍ）の条件を、加工速度１００ｍ／分、スピンドル回転数２３００００ｒｐｍ、仮撚数２３００ｔ／ｍ（Ｚ撚）、第１フィード率０％、ＴＵフィード率３％に設定した。
【００５４】
クリールから供給された糸に２．９ｃＮ／糸の張力を掛け、第１ヒーター前にて、水中を走行させる浸漬法で水分を付与した後、鋭角のセラミック板に接触させて付着水を除去し、次いで、４個の回転ローラー間をちどりに通過させて、糸に水分を浸透させる方法で、絶乾水分率が６０％の供給糸を作り、この糸について、第１ヒーター温度２５０℃にて仮撚加工を行った。
【００５５】
得られた仮撚糸を、英光産業（株）製（型式ＮＣＲ−Ｂ、釜径３．５インチ）の筒編機を用いて、編機ゲージを３０ゲージ、編下ろし後の編地コース／ウエール比が０．８となるようにして筒編地を５００ｇ作成し、無緊張下でオートクレーブにて１００℃で２０分間湿熱セットを行った。
【００５６】
この編地を、パッケージ染色機（日阪製作所（株）製）に充填密度０．４ｇ／ｃｍ2で詰め込みセットし、１ｇ／リットルのスコアロールＦＣ-２５０（花王社製）を用い、６０℃で１０分間精練を行った。精練後、脱水、水洗を行い、反応染料（Ｓｕｍｉｆｉｘ  Ｓｕｐｒａ  Ｂｌｕｅ  ＢＲＦ）１％ｏｍｆ、芒硝５０ｇ／リットル、炭酸ナトリウム１５ｇ／リットルの染液を用い、昇温速度２℃／分で９０℃まで昇温し、９０℃で３０分染色を行った。染色後、脱水、水洗を行い、シリコーン系柔軟剤（ロンサイズＮ−９０、一方社（株）製）を１％ｏｍｆ添加し、５０℃で２０分オイリング処理を行った。
【００５７】
脱水後、乾燥した染色された筒編地をデニットしながら、石川製作所（株）社製のワインダーで、巻硬度６０度でコーンに巻き上げて先染め糸条を得た。得られた先染め糸条の物性を表１に示す。
得られた先染め糸条を４本引き揃えて用い、実施例１と同様にして横編地を得た。先染め糸条からなるコーンの解舒性は良好で、横編地は、緯段の発生もないものであった。得られた横編地は、表１に示すように、膨らみ感に優れたものであった。
【００５８】
［比較例３］
キュプラアンモニウムレーヨンフィラメント８４ｄｔｅｘ／４５ｆ（旭化成せんい（株）製）を用い、仮撚加工機（石川製作所製：ＩＶＦ−３３８、加撚機構はピン方式、接触式ヒーター、ヒーター長１１５ｃｍ）の条件を、加工速度１００ｍ／分、スピンドル回転数２３００００ｒｐｍ、仮撚数２３００ｔ／ｍ（Ｚ撚）、第１フィード率０％、ＴＵフィード率３％、第１ヒーター温度２５０℃にして仮撚加工を行った。
【００５９】
得られた仮撚糸を用い、実施例３と同様にして筒編地を作成し、パッケージ染色した後デニットして、先染め糸条を得た。得られた糸条の物性を表１に示す。得られた先染め糸条を用いて実施例３と同様にして横編地を得た。得られた横編地は、表１に示すように、膨らみ感に欠けるものであった。
【００６０】
【表１】
2005314839.tif 000002
【産業上の利用可能性】
【００６１】
本発明の先染め糸条は、セーター等のアウター衣料、さらに、スポーツ、インナー衣料に好適である。